СПОСОБ ПОЛУЧЕНИЯ НАНОДВОЙНИКОВАННОГО ТИТАНОВОГО МАТЕРИАЛА С ПОМОЩЬЮ ЛИТЬЯ

1. Способ получения нанодвойникованного технически чистого титанового материала, характеризующийся этапами:
- выполняют литье технически чистого титанового материала, который кроме титана содержит не более чем 0,05 мас.% N, не более чем 0,08 мас.% С, не более чем 0,015 мас.% Н, не более чем 0,50 мас.% Fe, не более чем 0,40 мас.% О и не более чем 0,40 мас.% остальных,
- доводят литой материал до температуры на уровне или ниже 0°С, и
- придают пластическую деформацию материалу при этой температуре в такой степени, что в материале образуются нанодвойники.
2. Способ по п. 1, при этом деформацию придают материалу со скоростью менее чем 2% в секунду.
3. Способ по п. 1, при этом деформацию придают материалу со скоростью менее чем 1,5% в секунду.
4. Способ по п. 1, при этом деформацию придают материалу со скоростью менее чем 1% в секунду.
5. Способ по любому из пп. 1-4, при этом материал доводят до температуры ниже -50°С, и при этом пластическую деформацию придают материалу при этой температуре.
6. Способ по любому из пп. 1-4, при этом материал доводят до температуры ниже -100°С, и при этом пластическую деформацию придают материалу при этой температуре.
7. Способ по любому из пп. 1-4, при этом материал доводят до температуры ниже -196°С, и при этом пластическую деформацию придают материалу при этой температуре.
8. Способ по любому из пп. 1-4, при этом пластическую деформацию придают материалу путем сжатия.
9. Способ по любому из пп. 1-4, при этом пластическая деформация содержит растяжение, придаваемое материалу вытягиванием.
10. Способ по любому из пп. 1-4, при этом материал пластически деформируют до степени, которая соответствует пластической деформации по меньшей мере 10%, предпочтительно, по меньшей мере 20%, а более предпочтительно, по меньшей мере 30%.
11. Способ по п. 10, при этом пластическую деформацию придают материалу периодически с менее чем 10% за деформацию, предпочтительно менее чем 6% за деформацию, а более предпочтительно менее чем 4% за деформацию.
12. Способ по любому из пп. 1-4, при этом деформацию придают материалу со скоростью более чем 0,2% в секунду.
13. Способ по п. 12, при этом деформацию придают материалу со скоростью более чем 0,4% в секунду.
14. Способ по п. 12, при этом деформацию придают материалу со скоростью более чем 0,6% в секунду.
15. Способ по любому из пп. 1-4, при этом литой технически чистый титановый материал содержит не более чем 0,35 мас.% О, а предпочтительно не более чем 0,30 мас.% О.